질소 로 충분히 치환 한 2 L 의 스테인 레스 제 오토클레이브 에 1 L 의 정제 헥산 을 넣 고 온도 를 80 ℃ 로 맞춘 후 4 mmol 의 트리 에틸 알루미늄 을 넣 고 이어서 , 상기 에서 제조 한 고형 의 촉매 성분 을 티 탄원자 기준 으로 0 . 05 밀리몰 가했 다 . 그리고 , 반응기 내 의 압력 이 60 psi 가 되 도록 수소 를 가하 고 반응기 의 압력 이 128 psi 가 되 도록 유지 하 며 에틸렌 을 1 시간 동안 가하 여 중합 을 수행 하 였 다 . 중합 후 슬러리 형태 의 중합물 을 여과 하 여 분말 형태 의 고분자 가 112 g 을 얻 었 다 . 이 고분자 의 용융 지수 ( melt index ) 는 0 . 71 ( 2 . 16 kg / 10 min ) 이 고 겉보기 밀도 ( bulk density ) 는 0 . 24 , 평균 입도 는 129 ㎛ 이 었 다 .